(57)【要約】【課題】特殊な熱処理を必要とせず、高い耐食性を有するとともに、十分な硬度を有することにより転動疲労寿命を向上させたハブ軸受用転動部材、ハブ軸受およびその製造方法を提供する。【解決手段】ハブ軸受用転動部材である外輪２、ハブ輪３、内輪８および玉４は、車輪と車体との間に介在して、車輪を車体に対して回転自在に支持するためのハブ軸受１を構成する。そして、当該ハブ軸受用転動部材は、０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成され、５５ＨＲＣ以上の硬度を有している。【選択図】図１
2007277673.tif 000002
【特許請求の範囲】
【請求項１】
車輪と車体との間に介在して、前記車輪を前記車体に対して回転自在に支持するためのハブ軸受を構成するハブ軸受用転動部材であって、
０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成され、
５５ＨＲＣ以上の硬度を有する、ハブ軸受用転動部材。
【請求項２】
内周面に転走面を有する環状の外方部材と、
前記外方部材の転走面に対向する転走面を有し、前記外方部材に少なくともその一部が取り囲まれるように配置される内方部材と、
前記外方部材の転走面と、前記内方部材の転走面とに接触し、円環状の軌道上に配置される複数の転動体とを備え、
前記外方部材、前記内方部材および前記転動体のうち少なくとも１つは、請求項１に記載のハブ軸受用転動部材である、ハブ軸受。
【請求項３】
車輪と車体との間に介在して、前記車輪を前記車体に対して回転自在に支持するためのハブ軸受を構成するハブ軸受用転動部材の製造方法であって、
０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成される鋼材を準備する鋼材準備工程と、
前記鋼材を成形することにより、ハブ軸受用転動部材の概略形状に成型された鋼製部材を作製する成形工程と、
前記鋼製部材を熱処理する熱処理工程とを備え、
前記熱処理工程は、
前記鋼製部材を１０００℃以上１１００℃以下の温度からＭＳ点以下の温度に冷却する固溶化工程と、
前記固溶化工程においてＭＳ点以下の温度に冷却された前記鋼製部材を４００℃以上５００℃以下の温度に加熱することにより析出硬化させる析出硬化工程とを含む、ハブ軸受用転動部材の製造方法。
【請求項４】
軌道部材を製造する軌道部材製造工程と、
転動体を製造する転動体製造工程と、
前記軌道部材製造工程において製造された前記軌道部材と、前記転動体製造工程において製造された前記転動体とを組み合わせることにより、ハブ軸受を組立てる組立工程とを備え、
前記軌道部材製造工程および前記転動体製造工程の少なくともいずれか一方においては、請求項３に記載のハブ軸受用転動部材の製造方法によりハブ軸受用転動部材が製造される工程が含まれる、ハブ軸受の製造方法。
【発明の詳細な説明】
【技術分野】
【０００１】
本発明はハブ軸受用転動部材、ハブ軸受およびその製造方法に関し、より特定的には、車輪と車体との間に介在して、車輪を車体に対して回転自在に支持するためのハブ軸受を構成するハブ軸受用転動部材、ハブ軸受およびその製造方法に関するものである。
【背景技術】
【０００２】
ハブ軸受は、車輪と車体との間に介在して、車輪を車体に対して回転自在に支持する機能を有している。自動車等のいわゆる足回り部品であるハブ軸受には、雨天時の走行や洗車の際などにおいて、水分が付着する可能性がある。そして、当該水分の付着に起因して、ハブ軸受を構成するハブ軸受用転動部材に錆が発生し、この錆によるピットを起点としてハブ軸受用転動部材に剥離が発生することでハブ軸受が早期に破損する場合がある。また、水分がハブ軸受の内部に侵入することで、グリスなどの潤滑剤の潤滑特性が低下して、ハブ軸受用転動部材にピーリングなどの表面損傷が発生する場合もある。そのため、ハブ軸受においては、当該水分の付着に起因した腐食の抑制、およびピーリングなどの表面損傷の抑制が必要となる。
【０００３】
これに対し、ハブ軸受のシールやグリスを改良することによる対策が、既に行なわれている。しかし、ハブ軸受が使用される自動車などの性能向上に伴い、近年のハブ軸受の使用環境は、さらに苛酷になっている。また、ハブ軸受に対しては、耐久性の長期保証の要求もあり、更なる耐久性の向上が求められている。
【０００４】
このような状況の下、上述のシールやグリスの改良などの対策では、ハブ軸受の近年の要求特性を十分に満足させることは困難となっている。そのため、ハブ軸受においては、高い耐食性を有するとともに、高い硬度を有することにより、水分の付着に起因した錆の発生と、表面損傷の発生とを同時に抑制可能な材料面からの対策が求められている。
【０００５】
一般に、腐食性の液体、気体などに曝される用途に使用される耐食軸受を構成する鋼（耐食軸受用鋼）としては、ＪＩＳ  ＳＵＳ４４０Ｃが広く用いられている。ＳＵＳ４４０Ｃは、焼入焼戻を実施することにより、軸受用鋼として必要な硬度である５５ＨＲＣ以上の硬度を達成しつつ、所定の耐食性を確保可能な耐食軸受用鋼である。
【０００６】
しかし、上述のハブ軸受の苛酷な使用環境を考慮すると、ＳＵＳ４４０Ｃの耐食性は、必ずしも十分とはいえない。一方、耐食性に優れた鋼としては、たとえばＪＩＳ  ＳＵＳ３０４などのオーステナイト系ステンレス鋼が挙げられる。ＳＵＳ３０４は、ＳＵＳ４４０Ｃを超える耐食性を有しているため、耐食性の観点からはＳＵＳ４４０Ｃよりも優れている。しかし、ハブ軸受においては、硬度、特に転走面（転動体、軌道部材などの転動部材同士が接触する表面）およびその近傍の硬度が軸受の転動疲労寿命に大きな影響を及ぼす。ＳＵＳ３０４の硬度は、一般に１０ＨＲＣ程度であり、ハブ軸受を構成する軸受用鋼としては硬度が不足している。
【０００７】
これに対し、耐食性と表面硬度とを両立させることにより寿命を向上させた耐食軸受に関して多くの検討が行なわれている。そして、オーステナイト系ステンレス鋼からなる軸受や転がり支持装置において、表層部の硬度を向上させたものや（たとえば特許文献１〜３参照）、マルテンサイト系ステンレス鋼からなる軸受用軌道輪において、表層部の硬度を上昇させたもの（たとえば特許文献４参照）など種々の提案がなされている。
【特許文献１】特開２００２−２７６６８０号公報
【特許文献２】特開２００２−１４７４６７号公報
【特許文献３】特開２００１−３３００３８号公報
【特許文献４】特開平７−１７４１４４号公報
【発明の開示】
【発明が解決しようとする課題】
【０００８】
しかしながら、上述の特許文献１〜４に記載された軸受等の構成では、軸受等を構成する部品である転動部材の表面硬度が不十分である点や、表面硬化のためにプラズマ浸炭などの特殊な熱処理を採用するため、同様の構成をハブ軸受に適用した場合、ハブ軸受用転動部材の製造コストが上昇するだけでなく、ハブ軸受用転動部材の形状や硬化深さなどに制約がある点などの問題点があった。
【０００９】
そこで、本発明の目的は、特殊な熱処理を必要とせず、高い耐食性を有するとともに、十分な硬度を有することにより転動疲労寿命を向上させたハブ軸受用転動部材、ハブ軸受およびその製造方法を提供することである。
【課題を解決するための手段】
【００１０】
本発明に従ったハブ軸受用転動部材は、車輪と車体との間に介在して、車輪を車体に対して回転自在に支持するためのハブ軸受を構成するハブ軸受用転動部材である。そして、当該ハブ軸受用転動部材は、０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成され、５５ＨＲＣ以上の硬度を有している。
【００１１】
本発明のハブ軸受用転動部材によれば、上記成分範囲の鋼からなることにより、高い耐食性、具体的にはＳＵＳ４４０Ｃを超える耐食性を有するとともに、ハブ軸受を構成するハブ軸受用転動部材として十分な硬度、具体的には５５ＨＲＣ以上が確保されている。
【００１２】
ここで、本発明のハブ軸受用転動部材を構成する鋼の成分範囲を上述の範囲に限定した理由の詳細について説明する。
【００１３】
炭素：０．００５質量％以上０．１質量％以下
炭素含有量が高くなると耐食性が低下するため、炭素量は少ないことが好ましい。特に、炭素量が０．１質量％を超えると、耐食性が明確に低下する。一方、炭素は、鋼の製造工程において鋼中に不可避に含有される。そのため、炭素量を０．００５質量％未満にまで低下させることは、鋼の製造コストを上昇させ、ハブ軸受用転動部材の製造コスト上昇を招来する。そのため、炭素量は、０．００５質量％以上０．１質量％以下である。
【００１４】
珪素：２．０質量％以上５．０質量％以下
珪素は、本発明のハブ軸受用転動部材を構成する鋼中において、微細な金属間化合物として鋼中に析出することにより、析出硬化による硬度向上に寄与する重要な元素である。含有量が２．０質量％未満では、析出する金属間化合物の量が不十分であるため、上述の硬度向上の効果が十分発揮されない。一方、含有量が５．０質量％を超えると、鋼材からハブ軸受用転動部材への加工の容易性が低下し、ハブ軸受用転動部材の製造コストが上昇する。そのため、珪素量は２．０質量％以上５．０質量％以下である。なお、特に高い硬度が要求される用途にハブ軸受用転動部材が使用される場合、珪素量は３．５質量％以上であることが好ましい。
【００１５】
マンガン：０．５質量％以上２．０質量％以下
マンガンは鋼に含有されることによって、当該鋼からなるハブ軸受用転動部材の転動疲労寿命を向上させる。マンガン量が０．５質量％未満では、転動疲労寿命向上の効果は小さい。一方、ハブ軸受用転動部材を構成する鋼のマンガン含有量が２．０質量％を超える場合、素材の硬度が上昇し、冷間加工性が低下するため、加工コストが上昇する。そのため、マンガン量は０．５質量％以上２．０質量％以下である。
【００１６】
クロム：８．０質量％以上１３．０質量％以下
クロムは、本発明のハブ軸受用転動部材において耐食性の向上を担う重要な元素である。クロム含有量が８．０質量％未満では、緻密なクロム酸化物の皮膜がハブ軸受用転動部材の表面に十分に形成されず、耐食性を十分に向上させることができない。一方、クロムは比較的高価な合金元素であるため、クロム含有量が１３．０質量％を超えると、素材のコストが一般的なハブ軸受用転動部材の許容範囲を超えて上昇する。そのため、クロム含有量は、８．０質量％以上１３．０質量％以下である。なお、耐食性を一層向上させるためには、クロム含有量は１０．０質量％以上であることが好ましい。
【００１７】
ニッケル：４．０質量％以上１０．０質量％以下
ニッケルは、本発明のハブ軸受用転動部材を構成する鋼に含有されることにより、当該鋼の耐食性の向上に寄与する。含有量が４．０質量％未満では、耐食性向上の効果が小さい。一方、１０．０質量％を超えると、鋼材からハブ軸受用転動部材への加工の容易性が低下し、ハブ軸受用転動部材の製造コストが上昇する。したがって、ニッケル含有量は、４．０質量％以上１０．０質量％以下である。
【００１８】
銅：１．０質量％以上５．０質量％以下
銅は、珪素と同様に、本発明のハブ軸受用転動部材を構成する鋼において、析出硬化による硬度向上に寄与する重要な元素である。含有量が１．０質量％未満では、上述の硬度向上の効果が十分発揮されない。一方、含有量が５．０質量％を超えると、鋼材の熱間加工性が低下する。そのため、銅量は１．０質量％以上５．０質量％以下である。なお、特に高い硬度が要求される用途にハブ軸受用転動部材が使用される場合、銅量は３．０質量％以上であることが好ましい。また、熱間加工性と硬度とのバランスの観点から、銅量は３．５質量％以上４．５質量％以下とすることが、より好ましい。
【００１９】
本発明に従ったハブ軸受は、内周面に転走面を有する環状の外方部材と、外方部材の転走面に対向する転走面を有し、外方部材に少なくともその一部が取り囲まれるように配置される内方部材と、外方部材の転走面と、内方部材の転走面とに接触し、円環状の軌道上に配置される複数の転動体とを備えている。そして、外方部材、内方部材および転動体のうち少なくとも１つは、上述のハブ軸受用転動部材である。
【００２０】
本発明のハブ軸受によれば、高い耐食性および十分な硬度を有する上述のハブ軸受用転動部材を備えているため、耐食性および転動疲労寿命に優れたハブ軸受を提供することができる。
【００２１】
本発明に従ったハブ軸受用転動部材の製造方法は、車輪と車体との間に介在して、車輪を車体に対して回転自在に支持するためのハブ軸受を構成するハブ軸受用転動部材の製造方法である。当該ハブ軸受用転動部材の製造方法は、鋼材準備工程と、成形工程と、熱処理工程とを備えている。
【００２２】
鋼材準備工程では、０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成される鋼材が準備される。成形工程では、当該鋼材が成形されることにより、ハブ軸受用転動部材の概略形状に成型された鋼製部材が作製される。熱処理工程では、当該鋼製部材が熱処理される。
【００２３】
そして、この熱処理工程は、鋼製部材を１０００℃以上１１００℃以下の温度からＭＳ点以下の温度に冷却する固溶化工程と、固溶化工程においてＭＳ点以下の温度に冷却された鋼製部材を４００℃以上５００℃以下の温度に加熱することにより析出硬化させる析出硬化工程とを含んでいる。
【００２４】
本発明のハブ軸受用転動部材の製造方法によれば、上述の成分範囲の鋼が鋼材準備工程において準備される鋼材として採用されることにより、上述のように、ハブ軸受用転動部材に高い耐食性と硬度とを付与することが可能となる。そして、当該鋼材が成形工程において成形された後、熱処理工程で適切な熱処理を施されることにより、高い耐食性を有するとともに転動疲労寿命に優れたハブ軸受用転動部材を製造することができる。
【００２５】
すなわち、成形工程において作製された鋼製部材を構成する鋼の組織中には、圧延、鍛造等の際に受けた加熱および冷却の履歴に応じた種々の大きさの珪素を含む金属間化合物や銅を多く含む相（銅リッチ層）が析出している。熱処理工程に含まれる固溶化工程において、鋼製部材がＡ１点以上の温度である１０００℃以上１１００℃以下の温度に加熱されることにより、珪素や銅は、オーステナイト化した鋼の素地中に固溶する。そして、当該温度域からＭＳ点以下急冷された後、時効硬化工程において４００℃以上５００℃以下の温度に加熱されることにより、マルテンサイト化した鋼の素地中に珪素を含む金属間化合物や銅リッチ相が微細に析出する。
【００２６】
そのため、鋼が析出硬化されて、ハブ軸受用転動部材として必要な硬度である５５ＨＲＣ以上の硬度を確保することができる。その結果、ハブ軸受用転動部材に対して高い転動疲労強度を付与することができる。
【００２７】
ここで、固溶化工程における鋼製部材の加熱温度が１０００℃未満では、鋼製部材を構成する鋼が含有する珪素および銅が十分に固溶せず、これらの含有元素を十分に活用できない。そのため、当該加熱温度は１０００℃以上とする必要がある。一方、１１００℃を超えてさらに当該加熱温度を上昇させても、珪素および銅の固溶量はほとんど増加しないため、当該加熱を実施する加熱炉の耐久性や加熱を実施するためのコストを考慮すると、当該加熱温度が１１００℃を超えることは好ましいとはいえない。
【００２８】
また、析出硬化工程における加熱温度が４００℃未満では、固溶化工程において鋼の素地中に固溶した珪素および銅がほとんど析出せず、析出硬化による硬度上昇の効果が十分に得られない。一方、析出硬化工程における加熱温度が上昇すると、析出した珪素を含む金属間化合物や銅リッチ相のサイズが大きくなるとともに、その数が減少する。その結果、析出した珪素を含む金属間化合物や銅リッチ相による析出硬化の効果が小さくなる。加熱温度が５００℃を超えるとこのような現象が顕著となり、５５ＨＲＣ以上の硬度を確保することが困難となる。そのため、析出効果工程における加熱温度は５００℃以下であることが好ましい。さらに、析出した珪素を含む金属間化合物や銅リッチ相は、その直径が小さく、かつ数が多いほうが上記効果が大きいため、当該加熱温度は４００℃以上４５０℃以下であることが、より好ましい。
【００２９】
なお、上述の金属間化合物や銅リッチ相の直径は、たとえばハブ軸受用転動部材から、薄膜試料を作成し、透過型電子顕微鏡（Ｔｒａｎｓｍｉｓｓｉｏｎ  Ｅｌｅｃｔｒｏｎ  Ｍｉｃｒｏｓｃｏｐｅ；ＴＥＭ）を用いて観察される当該金属間化合物や銅リッチ相の幅の最も大きい部分と最も小さい部分との平均値を直径として算出することができる。また、上述のように、金属間化合物や銅リッチ相は、数が多い（数密度が高い）ことが好ましい。具体的には、ＴＥＭ観察において１００万倍（視野面積１００００ｎｍ２）の条件でたとえば１０視野観察し、直径１０ｎｍ以下の金属間化合物および銅リッチ相が合計で平均５０個以上（０．００５個／ｎｍ２以上）確認されることが、析出硬化による硬度の向上の観点から好ましい。
【００３０】
さらに、ハブ軸受用転動部材を構成する鋼においては、８．０質量％以上のクロムと、４．０質量％以上のニッケルとが含有されており、かつ炭素の含有量が０．１質量％以下に抑制されている。そのため、炭素による耐食性の低下が回避されるとともに、十分な量のクロムが含有されているため、ハブ軸受用転動部材の表面に緻密なクロム酸化物の皮膜が十分に形成されて耐食性が向上し、かつニッケルを含有することにより耐食性がさらに向上している。
【００３１】
以上のように、本発明のハブ軸受用転動部材の製造方法によれば、高い耐食性を有するとともに転動疲労寿命に優れたハブ軸受用転動部材を製造することができる。
【００３２】
本発明に従ったハブ軸受の製造方法は、軌道部材を製造する軌道部材製造工程と、転動体を製造する転動体製造工程と、軌道部材製造工程において製造された軌道部材と、転動体製造工程において製造された転動体とを組み合わせることにより、ハブ軸受を組立てる組立工程とを備えている。そして、軌道部材製造工程および転動体製造工程の少なくともいずれか一方においては、上述のハブ軸受用転動部材の製造方法によりハブ軸受用転動部材が製造される工程が含まれている。
【００３３】
本発明のハブ軸受の製造方法によれば、軌道部材製造工程および転動体製造工程の少なくともいずれか一方において、上述の高い耐食性を有するとともに転動疲労寿命に優れたハブ軸受用転動部材を製造可能なハブ軸受用転動部材の製造方法によりハブ軸受用転動部材が製造される工程が含まれているため、耐食性および転動疲労寿命に優れたハブ軸受を製造することができる。なお、一層耐食性および転動疲労寿命に優れたハブ軸受を製造するためには、軌道部材製造工程および転動体製造工程の両方が上述のハブ軸受用転動部材の製造方法により実施されることが好ましい。
【発明の効果】
【００３４】
以上の説明から明らかなように、本発明のハブ軸受用転動部材およびハブ軸受によれば、特殊な熱処理を必要とせず、高い耐食性を有するとともに、転動疲労寿命に優れたハブ軸受用転動部材およびハブ軸受を提供することができる。また、本発明のハブ軸受用転動部材およびハブ軸受の製造方法によれば、特殊な熱処理を必要とせず、高い耐食性を有するとともに、転動疲労寿命に優れたハブ軸受用転動部材およびハブ軸受を製造することができる。
【発明を実施するための最良の形態】
【００３５】
以下、図面に基づいて本発明の実施の形態を説明する。なお、以下の図面において同一または相当する部分には同一の参照番号を付しその説明は繰返さない。
【００３６】
図１は、本発明の一実施の形態におけるハブ軸受用転動部材を備えたハブ軸受の構成を示す概略断面図である。図１を参照して、本発明の一実施の形態におけるハブ軸受について説明する。
【００３７】
図１を参照して、ハブ軸受１は、車輪と車体との間に介在して、車輪を車体に対して回転自在に支持するものである。このハブ軸受１は、ハブ軸受用転動部材としての外輪２、ハブ輪３および内輪８と、ハブ軸受用転動部材としての複数の玉４とを備えている。
【００３８】
外方部材としての外輪２は、内周面に２列に形成された転走面２Ａ，２Ｂを有する環状の軌道部材である。内方部材としてのハブ輪３は、外輪２の一方の転走面２Ａに対向する転走面３Ａを有し、外輪２にその一部が取り囲まれるように配置される軌道部材である。また、内方部材としての内輪８は、外輪２の他方の転走面２Ｂに対向する転走面８Ａを有し、ハブ輪３の外周面の一部に接触するように嵌め込まれ、かつ固定環９がハブ輪３の外周面の一部に接触するように嵌め込まれることによりハブ輪３に対して固定された円環状の形状を有する軌道部材である。
【００３９】
複数の玉４は、外輪２の一方の転走面２Ａと、ハブ輪３の転走面３Ａとに接触し、かつ円環状の保持器７Ａにより周方向に所定のピッチで配置される列と、外輪２の他方の転走面２Ｂと、内輪８の転走面８Ａとに接触し、かつ円環状の保持器７Ｂにより周方向に所定のピッチで配置される列との複列（２列）の円環状の軌道上に転動自在に配置されている。以上の構成により、外輪２と、ハブ輪３および内輪８とは、互いに相対的に回転することが可能となっている。
【００４０】
さらに、ハブ輪３は、ハブ輪フランジ３１を有しており、ハブ輪フランジ３１にはハブ輪貫通穴３１Ａが形成されている。そして、ハブ輪貫通穴３１Ａに挿入されたボルト１０により、ハブ輪フランジ３１と車輪を構成するホイール（図示しない）とが互いに固定されている。一方、外輪２は、外輪フランジ２１を有しており、外輪フランジ２１には外輪貫通穴２１Ａが形成されている。そして、外輪貫通穴２１Ａに挿入された図示しないボルトにより、外輪フランジ２１と車体に固定された懸架装置（図示しない）とが互いに固定されている。以上の構成により、ハブ軸受１は、車輪と車体との間に介在して、車輪を車体に対して回転自在に支持している。
【００４１】
ここで、本実施の形態のハブ軸受用転動部材である外方部材としての外輪２、内方部材としてのハブ輪３および内輪８、転動体としての玉４は、０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成され、５５ＨＲＣ以上の硬度を有している。
【００４２】
本実施の形態のハブ軸受用転動部材としての外輪２、ハブ輪３、内輪８および玉４においては、８．０質量％以上のクロムと、４．０質量％以上のニッケルとが含有されており、かつ炭素の含有量が０．１質量％以下に抑制された鋼からなっている。そのため、炭素による耐食性の低下が回避されるとともに、十分な量のクロムが含有されているため、ハブ軸受用転動部材の表面に緻密なクロム酸化物の皮膜が十分に形成されて耐食性が向上し、かつニッケルを含有することにより耐食性がさらに向上している。
【００４３】
さらに、本実施の形態のハブ軸受用転動部材としての外輪２、ハブ輪３、内輪８および玉４は、２．０質量％以上の珪素と、１．０質量％以上の銅とを含有し、５５ＨＲＣ以上の硬度を有している。そのため、ハブ軸受を構成するハブ軸受用転動部材として必要な硬度が確保され、転動疲労寿命が向上している。
【００４４】
以上のように、本実施の形態のハブ軸受用転動部材としての外輪２、ハブ輪３、内輪８および玉４は、高い耐食性を有するとともに、転動疲労寿命に優れている。また、本実施の形態のハブ軸受用転動部材としての外輪２、ハブ輪３、内輪８および玉４は、後述するように、その製造工程において浸炭や浸炭窒化などの特殊な熱処理を必要としない。
【００４５】
なお、所定の転動疲労寿命を確保するためには、上述の５５ＨＲＣ以上の硬度は、ハブ軸受用転動部材としての外輪２、ハブ輪３、内輪８および玉４の転走面において達成されていればよい。しかし、ハブ軸受用転動部材に負荷される荷重が大きい用途においては、転走面だけでなくハブ軸受用転動部材全体（表層部および芯部）において達成されていることが好ましい。
【００４６】
さらに、本実施の形態のハブ軸受１は、特殊な熱処理を必要とせず、高い耐食性を有するとともに、転動疲労寿命に優れた上述の外輪２、ハブ輪３、内輪８および玉４を備えているため、耐食性および転動疲労寿命に優れたハブ軸受となっている。
【００４７】
なお、本実施の形態においては、ハブ軸受１を構成するハブ軸受用転動部材である外輪２、ハブ輪３、内輪８および玉４の全てが、本発明のハブ軸受用転動部材である場合について説明したが、本発明のハブ軸受は、外輪２、ハブ輪３、内輪８および玉４のうち少なくとも１つが本発明のハブ軸受用転動部材であり、その他は本発明のハブ軸受用転動部材の範囲外のハブ軸受用転動部材であってもよい。そして、本発明のハブ軸受用転動部材の範囲外のハブ軸受用転動部材は、たとえば一般的な鋼であるＪＩＳ  Ｓ５３Ｃ、ＳＡＥ１０７０などの炭素鋼やＪＩＳ  ＳＵＪ２などの軸受鋼で構成されていてもよい。ただし、ハブ軸受の耐食性および転動疲労寿命を向上させるためには、より多くのハブ軸受用転動部材が本発明のハブ軸受用転動部材であることが好ましく、上述のように全てのハブ軸受用転動部材が本発明のハブ軸受用転動部材であることがより好ましい。
【００４８】
次に、本発明の一実施の形態におけるハブ軸受用転動部材およびハブ軸受の製造方法について説明する。図２は、本発明の一実施の形態におけるハブ軸受の製造方法の概略を示す図である。また、図３は、本発明の一実施の形態におけるハブ軸受の製造方法に含まれるハブ軸受用転動部材の製造方法の概略を示す図である。
【００４９】
図２を参照して、本発明の一実施の形態におけるハブ軸受の製造方法においては、まず、軌道部材を製造する軌道部材製造工程と、転動体を製造する転動体製造工程とが実施される。具体的には、軌道部材製造工程では、軌道部材としての外輪２、ハブ輪３および内輪８などが製造される。一方、転動体製造工程では、転動体としての玉４などが製造される。
【００５０】
そして、軌道部材製造工程において製造された軌道部材と、転動体製造工程において製造された転動体とを組み合わせることにより、ハブ軸受を組立てる組立工程が実施される。具体的には、たとえば外輪２、ハブ輪３および内輪８などと、玉４などとを組み合わせることにより、ハブ軸受１が組立てられる。そして、この軌道部材製造工程および転動体製造工程は、たとえば以下のハブ軸受用転動部材の製造方法により実施される。
【００５１】
図３を参照して、本発明の一実施の形態におけるハブ軸受用転動部材の製造方法においては、まず、０．００５質量％以上０．１質量％以下の炭素と、２．０質量％以上５．０質量％以下の珪素と、０．５質量％以上２．０質量％以下のマンガンと、８．０質量％以上１３．０質量％以下のクロムと、４．０質量％以上１０．０質量％以下のニッケルと、１．０質量％以上５．０質量％以下の銅とを含有し、残部鉄および不可避的不純物からなる鋼から構成される鋼材を準備する鋼材準備工程が実施される。具体的には、たとえば上記成分を有する棒鋼や鋼線などが準備される。
【００５２】
次に、図３を参照して、上記鋼材を成形することにより、ハブ軸受用転動部材の概略形状に成型された鋼製部材を作製する成形工程が実施される。具体的には、たとえば上記棒鋼や鋼線などに対して鍛造、旋削などの加工が実施されることにより、外輪２、ハブ輪３、内輪８、玉４などの概略形状に成型された鋼製部材が作製される。
【００５３】
次に、上記鋼製部材を熱処理する熱処理工程が実施される。熱処理工程は、鋼製部材を１０００℃以上１１００℃以下の温度からＭＳ点以下の温度に冷却する固溶化工程と、固溶化工程において固溶化された鋼製部材を４００℃以上５００℃以下の温度に加熱することにより析出硬化させる析出硬化工程とを含んでいる。この熱処理工程の詳細については後述する。
【００５４】
次に、図３を参照して、仕上げ工程が実施される。具体的には、熱処理工程が実施された鋼製部材に対して研削加工などの仕上げ加工が実施されることにより、外輪２、ハブ輪３、内輪８、玉４などが仕上げられる。これにより、本実施の形態におけるハブ軸受用転動部材としての外輪２、ハブ輪３、内輪８、玉４などが完成する。
【００５５】
次に、熱処理工程の詳細について説明する。図４は、ハブ軸受用転動部材の製造方法に含まれる熱処理工程の詳細を説明するための図である。図４において、横方向は時間を示しており右に行くほど時間が経過していることを示している。また、図４において、縦方向は温度を示しており上に行くほど温度が高いことを示している。図４を参照して、本実施の形態におけるハブ軸受用転動部材の製造方法に含まれる熱処理工程の詳細について説明する。
【００５６】
図４を参照して、まず、鋼製部材を１０００℃以上１１００℃以下の温度からＭＳ点以下の温度に冷却することにより、鋼製部材を固溶化する固溶化工程が実施される。具体的には、成形工程において作製された鋼製部材がＡ１点以上の温度である１０００℃以上１１００℃以下の温度、たとえば１０５０℃に加熱されて、５分間以上３０分間以下の時間、たとえば１０分間保持される。これにより、鋼製部材を構成する鋼が含有する珪素および銅がオーステナイト化した当該鋼の素地中に固溶する。その後、鋼製部材は、水中に浸漬されることにより、１０００℃以上１１００℃以下の温度、たとえば１０５０℃からＭＳ点以下の温度に冷却される（水冷）。これにより、熱処理工程に含まれる固溶化工程が完了する。
【００５７】
このとき、鋼製部材が１０００℃以上１１００℃以下の温度に加熱されることにより、鋼の素地中に固溶した珪素および銅は、金属間化合物および銅リッチ相として析出することなく、マルテンサイト化した当該鋼の素地中に固溶した状態を保っている。
【００５８】
なお、鋼の素地中に固溶した珪素および銅を金属間化合物および銅リッチ相として析出させることなく、上記冷却後においても当該鋼の素地中に固溶した状態を保つためには、鋼製部材が固溶化工程においてＭＳ点以下の温度に冷却される際に、当該金属間化合物および銅リッチ相が析出する４５０℃以上の温度域で急冷されている必要がある。そのため、鋼製部材が固溶化工程においてＭＳ点以下の温度に冷却される際の冷却速度は、４５０℃、好ましくは４００℃以下になるまでの期間において、５００℃／秒以上であることが好ましい。
【００５９】
ここで、Ａ１点とは鋼を加熱した場合に、鋼の組織がフェライトからオーステナイトに変態を開始する温度に相当する点をいう。また、Ｍｓ点とはオーステナイト化した鋼が冷却される際に、マルテンサイト化を開始する温度に相当する点をいう。
【００６０】
次に、図４を参照して、固溶化工程において固溶化された鋼製部材を４００℃以上５００℃以下の温度に加熱することにより析出硬化させる析出硬化工程が実施される。具体的には、固溶化工程において固溶化された鋼製部材がＡ１点以下の温度である４００℃以上５００℃以下の温度、たとえば４５０℃に加熱されて、３０分間以上２４０分間以下の時間、たとえば１２０分間保持された後、空気中で放冷される（空冷）。これにより、鋼製部材を構成する鋼の素地中に固溶している珪素および銅が、それぞれ金属間化合物および銅リッチ相としてマルテンサイト化した当該素地中に微細に析出する。
【００６１】
このとき、鋼製部材が４００℃以上５００℃以下の温度に加熱されることにより析出した金属間化合物および銅リッチ相は、たとえば直径が１０ｎｍ以下である。そのため、当該鋼は析出硬化され、鋼製部材はハブ軸受用転動部材として機能するために必要な硬度である５５ＨＲＣ以上の硬度に硬化されている。その結果、本実施の形態のハブ軸受用転動部材の製造方法により製造されたハブ軸受用転動部材は転動疲労寿命に優れている。以上のようにして、熱処理工程に含まれる析出硬化工程が完了する。
【００６２】
以上のように、本実施の形態におけるハブ軸受用転動部材の製造方法によれば、８．０質量％以上のクロムと、４．０質量％以上のニッケルとが含有されており、かつ炭素の含有量が０．１質量％以下に抑制された鋼が鋼材準備工程において準備される鋼材として採用されている。そのため、炭素による耐食性の低下が回避されるとともに、十分な量のクロムが含有されているため、ハブ軸受用転動部材の表面に緻密なクロム酸化物の皮膜が十分に形成されて耐食性が向上している。そして、ニッケルを含有することにより耐食性がさらに向上している。その結果、ハブ軸受用転動部材に高い耐食性を付与することが可能となっている。
【００６３】
さらに、当該鋼材が成形工程において成形された後、熱処理工程で適切な熱処理を施されることにより、大きさが１０ｎｍ以下の珪素を含む金属間化合物および銅リッチ相が当該鋼の素地中に析出するため、５５ＨＲＣ以上の硬度をハブ軸受用転動部材に付与することが可能となり、転動疲労寿命に優れたハブ軸受用転動部材を製造することができる。
【００６４】
また、本実施の形態におけるハブ軸受用転動部材の製造方法によれば、ハブ軸受用転動部材は、最終的に４００℃以上５００℃以下程度の温度に加熱されて製造されるため、使用される温度が当該温度域よりも低い場合、材質的な変化が小さい。そして、この温度域は、今後のハブ軸受の使用条件の苛酷化を考慮しても十分高い。そのため、本実施の形態における製造方法により製造されたハブ軸受およびハブ軸受用転動部材は、温度上昇を伴う苛酷な使用条件においても、十分な硬度、耐力を有するとともに、残留オーステナイトの分解などによる経年的な寸法変化も小さい。
【００６５】
なお、上記実施の形態においては、本発明のハブ軸受およびハブ軸受用転動部材の一例として転動体として玉４が採用され、内方部材としてハブ輪３および内輪８が採用される場合について説明したが、本発明のハブ軸受およびハブ軸受用転動部材はこれに限られない。たとえば、転動体は、円すいころや円筒ころなどであってもよい。また、本発明のハブ軸受の内方部材は、ハブ輪のみであってもよいし、内輪のみであってもよい。すなわち、ハブ輪の外周面に２列の転走面が形成され、２列の軌道上に配置された玉がハブ輪に接触する形態であってもよいし、２列の転走面が外周面に形成された内輪がハブ輪に嵌め込まれ、２列の軌道上に配置された玉が内輪に接触する形態であってもよい。つまり、本発明のハブ軸受およびハブ軸受用転動部材は、任意の形状のハブ軸受およびハブ軸受用転動部材に対して適用することができる。
【実施例１】
【００６６】
以下、本発明の実施例１について説明する。本発明のハブ軸受用転動部材を構成する鋼の耐食性を従来の鋼と比較する試験を行なった。試験の手順は以下のとおりである。
【００６７】
まず、試験の対象となる試験片の作製方法について説明する。はじめに、表１に示す化学成分を有する鋼材を準備した。表１において、主要化学成分については、炭素（Ｃ）、珪素（Ｓｉ）、マンガン（Ｍｎ）、銅（Ｃｕ）、ニッケル（Ｎｉ）およびクロム（Ｃｒ）の含有量が質量％で示されており、記載された成分の残部は鉄および不可避的不純物である。
【００６８】
【表１】
2007277673.tif 000003
【００６９】
そして、上記鋼材を試験片の概略形状に加工した。その後、表１に示すように、各材料に応じた熱処理を行なうことにより、試験片を硬化させた後、仕上げ加工を実施することにより、試験片を完成させた。完成した試験片の表面硬度が表１に示されている。なお、比較例のＳＵＳ３０４に関しては、通常の焼入処理では軸受用鋼として使用できる程度に硬化できないため、１１００℃に加熱した後、油冷したもの以外に、５５０℃でタフトライド（Ｒ）処理した後８５０℃で浸炭窒化処理し、油冷することにより焼入硬化させた試験片も作製した。
【００７０】
次に、試験条件について説明する。実施例１では耐食性試験として、湿潤試験と塩水噴霧試験とを実施した。湿潤試験は、雨天走行時や洗車時のハブ軸受への水分の侵入を想定したものである。また、塩水噴霧試験は、冬期に道路に使用される凍結防止剤や融雪剤などを含む水（塩水）がハブ軸受に侵入した場合を想定したものである。
【００７１】
湿潤試験では、ＪＩＳ  Ｋ２２４６の５．３４に記載の試験条件に合致するように、試験装置の扉を閉めた状態で温度４９℃±１℃、湿度９５％の雰囲気中で２０時間、試験片を保持した後、試験装置の扉を開けた状態で４時間、試験片を保持する操作を繰り返し、錆が発生するまでの時間を調査した。また、塩水噴霧試験では、ＪＩＳ  Ｚ２３７１に記載の試験条件に合致するように、雰囲気温度３５℃、塩水（塩化ナトリウム水溶液）濃度５％、湿度９６％の条件で１時間保持した後、錆の発生の有無を確認するサイクルを繰り返し、錆の発生までのサイクル数を調査した。
【００７２】
表２に、湿潤試験の結果を示す。表２においては、錆の発生までの時間（錆発生時間）の他、ＳＵＳ４４０Ｃの錆発生時間に対する各試験片の錆発生時間の比が、各試験片の硬度とあわせて示されている。なお、ＳＵＳ３０４については、９６０時間経過時においても錆が発生していなかった。
【００７３】
【表２】
2007277673.tif 000004
【００７４】
表２を参照して、実施例Ａおよび実施例Ｂは、ＳＵＳ３０４、ＳＵＳ６３０に次いで耐食性が優れていることが分かる。ここで、ＳＵＳ３０４およびＳＵＳ６３０は、ハブ軸受用転動部材を構成する鋼として必要な硬度５５ＨＲＣを確保できていない。また、硬度を確保するために硬化処理を実施したＳＵＳ３０４は、耐食性が大幅に低下し、実施例Ａおよび実施例Ｂを大きく下回る耐食性となった。このことから、本発明のハブ軸受用転動部材を構成する鋼である実施例Ａおよび実施例Ｂは、ハブ軸受用転動部材を構成する鋼として必要な硬度を確保可能な鋼としては、極めて優秀な耐食性を有していることが分かる。
【００７５】
また、表３に、塩水噴霧試験の結果を示す。表３においては、錆の発生までのサイクル数が、各試験片の硬度とあわせて示されている。
【００７６】
【表３】
2007277673.tif 000005
【００７７】
表３を参照して、試験条件が湿潤試験に比べて苛酷となっているため、いずれの試験片も湿潤試験に比べて短時間で錆の発生が確認されている。そして、湿潤試験の場合と同様に、ハブ軸受用転動部材を構成する鋼として必要な硬度５５ＨＲＣを確保している試験片では、本発明の実施例Ａおよび実施例Ｂが最も耐食性に優れている。
【００７８】
以上より、本発明の実施例Ａおよび実施例Ｂは、ハブ軸受用転動部材に必要な硬度５５ＨＲＣを確保可能でありながら、優れた耐食性を有していることが確認された。
【実施例２】
【００７９】
以下、本発明の実施例２について説明する。本発明のハブ軸受用転動部材と同様の構成を有する転動部材の転動疲労寿命を、従来の鋼からなる転動部材と比較する試験を行なった。試験の条件は以下のとおりである。
【００８０】
実施例１と同様の材料に同様の熱処理を施した試験片を転動疲労試験に供した。試験片の形状は直径φ１２ｍｍ、長さＬ１２ｍｍの円筒状、試験数は１０個、相手試験片はＳＵＪ２製で直径φ２０ｍｍ、長さＬ２０ｍｍの円筒状、接触面圧Ｐｍａｘは３．５ＧＰａ、応力の負荷速度は２０４００回／分、潤滑はタービン油ＶＧ６８の循環給油とした。
【００８１】
図５は、転動疲労寿命を評価するための試験に用いられた転動疲労寿命試験機の概略を説明するための概略側面図である。また、図６は、図５の転動疲労寿命試験機の概略正面図である。図６においては、内部構造の一部が断面図として示されている。図５および図６を参照して、実施例２において実施された転動疲労寿命試験について説明する。
【００８２】
図５および図６を参照して、転動疲労寿命試験機５は、円筒状の上部ロール５１と、外周面が上部ロール５１の外周面に対向するように配置された円筒状の下部ロール５２と、上部ロール５１と下部ロール５２との間に配置された円筒状の駆動ロール５３および支持ロール５４とを備えている。円筒状の相手試験片５５、５５は上部ロール５１および駆動ロール５３の外周面に接触する位置と、下部ロール５２および駆動ロール５３の外周面に接触する位置とのそれぞれに配置される。そして、円筒状の試験片５９は、相手試験片５５、５５の外周面のそれぞれと、支持ロール５４の外周面とに外周面が接触するようにセットされる。
【００８３】
そして、試験片５９と相手試験片５５、５５との間に、設定された所望の接触面圧（Ｐｍａｘ：３．５ＧＰａ）が作用するように、上部ロール５１と下部ロール５２との間に所定の負荷がかけられる。その後、駆動ロール５３が円周方向に回転すると、駆動ロール５３に接触している相手試験片５５、５５がこれにより駆動されて回転する。その結果、相手試験片５５、５５と支持ロール５４とで保持されている試験片５９が相手試験片５５、５５と線接触しつつ、回転する。このとき、上部ロール５１と駆動ロール５３との間から試験片５９に向けて潤滑油が供給される。そして、試験片５９の外周面に剥離が発生して振動が生じると、図示しない振動センサによりこれを感知して駆動ロールを停止させる。そして、駆動ロールが停止するまでに相手試験片５５、５５から受けた応力の繰り返し回数をその試験片５９の転動疲労寿命とした。さらに、上述のような試験を１０回ずつ行ない、転動疲労寿命を統計的に解析して、１０％の試験片が破損するまでの寿命（Ｌ１０寿命）を算出した。
【００８４】
表４に、転動疲労寿命試験の結果を示す。表４においては、ＳＵＪ２の試験片に対する各試験片のＬ１０寿命の比が各試験片の硬度とあわせて示されている。なお、ＳＵＳ３０４からなる試験片は、上述の浸炭窒化処理等を実施しない場合、硬度が低く、転動疲労寿命試験に供することが困難であるため、試験の対象から除外した。
【００８５】
【表４】
2007277673.tif 000006
【００８６】
表４を参照して、実施例Ａおよび実施例Ｂは、ＳＵＪ２に次いで転動疲労寿命に優れていることが分かる。ここで、ＳＵＪ２は、上述の実施例１の試験結果から、ハブ軸受を構成するハブ軸受用転動部材の材料としては、耐食性が必ずしも十分ではないと考えられる。また、実施例Ａおよび実施例Ｂは、ＳＵＪ２を除く他の試験片の転動疲労寿命を大幅に上回っている。このことから、本発明のハブ軸受用転動部材と同様の構成を有する実施例Ａおよび実施例Ｂは、耐食性および転動疲労寿命を両立する極めて優れた特性を有していることが分かる。なお、硬度の高いＳＵＳ４４０Ｃが実施例ＡおよびＢよりも短寿命となったのは、鋼の組織中に大型の共晶炭化物が存在し、これが応力集中源になったためであると考えられる。
【実施例３】
【００８７】
以下、本発明の実施例３について説明する。本発明のハブ軸受用転動部材と同様の構成を有する転動部材の耐ピーリング性を従来の鋼からなる転動部材と比較する試験を行なった。試験の条件は以下のとおりである。なお、ピーリングとは、ハブ軸受などの転がり軸受の運転時において、潤滑油の粘度が低下し、油膜切れが生じた場合や、潤滑油が不足した場合に、転動部材同士が金属接触し、転動部材の表面に小さな剥離や亀裂が発生する現象であって、進行すれば摩耗や大きな剥離に至る現象である。また、耐ピーリング性とは、このピーリングの発生に対する抵抗性である。
【００８８】
実施例１と同様の材料に同様の熱処理を施した試験片を耐ピーリング試験に供した。試験片の形状は外径φ４０ｍｍ、外周面の表面粗さＲｔ０．２μｍで、軸方向の断面において外周面が平行な直線形状を有する円筒状とした。一方、相手試験片は前述の試験片と同種の鋼から構成されており、外径φ４０ｍｍ、外周面の表面粗さＲｔ３μｍで、軸方向の断面において外周面が曲率半径Ｒ６０ｍｍの凸形状を有する円筒状とした。また、試験片と相手試験片との接触面圧Ｐｍａｘは２．１ＧＰａ、負荷速度は２０００回／分、潤滑はタービン油ＶＧ４６の循環給油、総負荷回数は４．８×１０５回とした。
【００８９】
図７は、耐ピーリング性を評価するための試験に用いられた耐ピーリング試験機の概略を説明するための概略図である。図７を参照して、実施例３において実施された耐ピーリング試験について説明する。
【００９０】
図７を参照して、耐ピーリング試験機６は、軸まわりに回転可能な駆動軸６１と、軸まわりに回転可能な従動軸６２とを備えている。駆動軸６１と従動軸６２とは、双方の軸が平行になるように配置されている。駆動軸６１の一方の端部には、円環状の相手試験片６８を保持するための駆動軸保持部６１Ａが形成されている。また、従動軸６２の一方の端部には、円環状の試験片６９を保持するための従動軸保持部６２Ａが形成されている。
【００９１】
そして、駆動軸保持部６１Ａに、相手試験片６８が駆動軸６１の軸にその軸が一致するようにセットされる。また、従動軸保持部６２Ａに、試験片６９が従動軸６２の軸にその軸が一致するようにセットされる。これにより、相手試験片６８の外周面と試験片６９の外周面とが接触する。さらに、試験片６９および相手試験片６８に接触するようにフェルト６３が配置される。フェルト６３は、供給される潤滑油の保持のために用いられる。
【００９２】
以上のように試験の準備が完了すると、試験片６９に潤滑油が滴下されつつ、駆動軸６１が軸まわりに回転する。これにより、相手試験片６８が回転するとともに、相手試験片６８に駆動されて試験片６９が相手試験片６８と接触しつつ回転する。このとき、矢印Ｌの向きに所定の荷重が負荷される。そして、所定の回転数である４．８×１０５回の回転が終了したところで駆動軸６１の回転が停止される。
【００９３】
上述のように試験が実施された後、試験片６９が取り外され、外周面に発生したピーリングの面積が調査され、当該面積の外周面の面積に対する割合（ピーリング面積率）が算出された。
【００９４】
表５に、耐ピーリング試験の結果を示す。表５においては、ＳＵＪ２の試験片に対する各試験片のピーリング面積率の逆数比が、各試験片の硬度とあわせて示されている。なお、ＳＵＳ３０４からなる試験片は、上述の浸炭窒化処理等を実施しない場合、硬度が低く、耐ピーリング試験に供することが困難であるため、試験の対象から除外した。
【００９５】
【表５】
2007277673.tif 000007
【００９６】
表５を参照して、ピーリング面積率の逆数比が大きいほど、耐ピーリング性に優れていることを示している。耐ピーリング性は、硬度の高い順に優れていることが分かる。ここで、ＳＵＪ２は、上述の実施例１の試験結果から、ハブ軸受を構成するハブ軸受用転動部材の材料としては、耐食性が必ずしも十分ではないと考えられる。また、ＳＵＳ４４０Ｃは、上述の実施例１の試験結果から、実施例Ａおよび実施例Ｂに比べて耐食性において劣っている。一方、実施例Ａおよび実施例Ｂは、ＳＵＪ２およびＳＵＳ４４０Ｃを除く他の試験片の耐ピーリング性を上回っている。このことから、本発明のハブ軸受用転動部材と同様の構成を有する実施例Ａおよび実施例Ｂは、耐食性と耐ピーリング性とのバランスに優れていることが分かる。
【実施例４】
【００９７】
以下、本発明の実施例４について説明する。本発明のハブ軸受用転動部材を構成する鋼の高温硬度と従来の鋼の高温硬度とを比較する試験を行なった。試験の条件は以下のとおりである。
【００９８】
実施例１と同様の材料に同様の熱処理を施した試験片を作製し、３００℃におけるビッカース硬度を測定した。表６に、高温硬度の測定結果を示す。表６においては、３００℃におけるビッカース硬度が、硬度の順位とともに示されている。なお、他の試験片に比べて著しく硬度の低いＳＵＳ３０４およびＳＵＳ６３０に関しては、試験の対象から除外した。
【００９９】
【表６】
2007277673.tif 000008
【０１００】
表６を参照して、高温硬度は、本発明の実施例Ｂが最も高く、次いで実施例Ａが高くなっており、室温において実施例Ａおよび実施例Ｂよりも硬度の高いＳＵＪ２およびＳＵＳ４４０Ｃを逆転している。そして、本発明の実施例Ａおよび実施例Ｂの３００℃における硬度は５８０ＨＶ〜６００ＨＶ（５４ＨＲＣ〜５５ＨＲＣ）程度であり、３００℃においてもハブ軸受用転動部材として使用可能な硬度を保持している。このことから、本発明のハブ軸受用転動部材を構成する鋼は、今後のハブ軸受の使用条件の苛酷化に伴う高温環境で使用される軸受用鋼として好適であることが分かる。
【０１０１】
以上の実施例１〜４の結果より、本発明のハブ軸受用転動部材を構成する鋼は、耐食性および硬度を高いレベルで両立することにより、耐食性および転動疲労寿命に優れた軸受用鋼であるだけでなく、高温硬度も高く、高温環境において使用される軸受用鋼としても有望であることが確認された。その結果、当該軸受用鋼からなる本発明のハブ軸受用転動部材は、耐食性および転動疲労寿命に優れるだけでなく、高温環境においても使用可能なハブ軸受用転動部材であることが分かった。
【０１０２】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【０１０３】
本発明のハブ軸受用転動部材、ハブ軸受およびその製造方法は、車輪と車体との間に介在して、車輪を車体に対して回転自在に支持するためのハブ軸受を構成するハブ軸受用転動部材、ハブ軸受およびその製造方法に特に有利に適用され得る。
【図面の簡単な説明】
【０１０４】
【図１】本発明の一実施の形態におけるハブ軸受用転動部材を備えたハブ軸受の構成を示す概略断面図である。
【図２】本発明の一実施の形態におけるハブ軸受の製造方法の概略を示す図である。
【図３】本発明の一実施の形態におけるハブ軸受の製造方法に含まれるハブ軸受用転動部材の製造方法の概略を示す図である。
【図４】ハブ軸受用転動部材の製造方法に含まれる熱処理工程の詳細を説明するための図である。
【図５】転動疲労寿命を評価するための試験に用いられた転動疲労寿命試験機の概略を説明するための概略側面図である。
【図６】図５の転動疲労寿命試験機の概略正面図である。
【図７】耐ピーリング性を評価するための試験に用いられた耐ピーリング試験機の概略を説明するための概略図である。
【符号の説明】
【０１０５】
１  ハブ軸受、２  外輪、２Ａ，２Ｂ  転走面、３  ハブ輪、３Ａ  転走面、４  玉、５  転動疲労寿命試験機、６  耐ピーリング試験機、７Ａ，７Ｂ  保持器、８  内輪、８Ａ  転走面、９  固定環、１０  ボルト、２１  外輪フランジ、２１Ａ  外輪貫通穴、３１  ハブ輪フランジ、３１Ａ  ハブ輪貫通穴、５１  上部ロール、５２  下部ロール、５３  駆動ロール、５４  支持ロール、５５  相手試験片、５９  試験片、６１  駆動軸、６１Ａ  駆動軸保持部、６２  従動軸、６２Ａ  従動軸保持部、６３  フェルト、６８  相手試験片、６９  試験片。
【図１】
2007277673.tif 000009
【図２】
2007277673.tif 000010
【図３】
2007277673.tif 000011
【図４】
2007277673.tif 000012
【図５】
2007277673.tif 000013
【図６】
2007277673.tif 000014
【図７】
2007277673.tif 000015